(57)【要約】      （修正有）【課題】カラーフィルタの欠陥修正で、塗布媒体上で乾燥したり、塗布後にフィルタセグメントやブラックマトリックスへ残留溶剤がしみ出すなどで、微小塗布装置により欠陥修正が出来ない点を改善する。【解決手段】透明樹脂、その前駆体またはそれらの混合物からなる色素担体と、色素と、乾燥が早すぎず、しみ出しが少ない、トリプロピレングリコールモノメチルエーテル等の溶剤とを含有する組成物であって、溶剤を、着色組成物の全量を基準として１０〜５０重量％含有する着色組成物、および着色組成物を針の先端部に付着させ、欠陥部に接触させて欠陥部を被覆する。【選択図】なし【特許請求の範囲】
【請求項１】
透明樹脂、その前駆体またはそれらの混合物からなる色素担体（ただし透明樹脂の前駆体の含有量が透明樹脂１００重量部に対して３５０〜１，０００重量部である場合を除く）と、色素と、下記一般式（１）で表される溶剤とを含有する組成物であって、前記溶剤を、着色組成物の全量を基準として１０〜５０重量％含有することを特徴とする着色パターン欠陥修正用着色組成物。
一般式（１）
【化１】
2010160488.tif 000005
〔式中、ｎは２または３、Ｒ1およびＲ2は、それぞれ独立に、Ｈ、ＣＨ3、Ｃ2Ｈ5またはＣ4Ｈ8を示す。〕
【請求項２】
色素担体が、透明樹脂であるアクリル樹脂およびメラミン樹脂を含むことを特徴とする請求項１に記載の着色パターン欠陥修正用着色組成物。
【請求項３】
請求項１または２に記載の着色組成物を針の先端部に付着させ、カラーフィルタの着色 パターンの欠陥部に接触させて欠陥部を被覆することを特徴とするカラーフィルタの欠 陥修正方法。
【発明の詳細な説明】
【技術分野】
【０００１】
本発明は、カラー液晶表示装置や固体撮像素子に用いられるカラーフィルタのフィルタセグメントの欠陥を修正するための着色組成物、およびこれを用いたカラーフィルタの欠陥修正方法に関するものである。
【背景技術】
【０００２】
カラーフィルタは、ガラスなどの透明な基板の表面に２種類以上の異なる色相の微細な帯（ストライプ）状のフィルタセグメントを平行または交差して配置したもの、あるいは微細なフィルタセグメントを縦横一定の配列で配置したものからなっている。フィルタセグメントは、数ミクロン〜数１００ミクロンと微細であり、しかも色相毎に所定の配列で整然と配置されている。
このフィルタセグメントの一部に欠陥があると、その部分での色相が再現できないため、カラーフィルタ全体を作り直すか、欠陥部分を修正する必要がある。欠陥部分の修正は歩留まりの向上につながるものの、フィルタセグメントが微細なため、電着、インクジェット、転写、針状媒体などを利用した修正が必要である。
【０００３】
ここで、針状媒体を利用してフィルタセグメントの欠陥部分を修正する場合、塗布部分が微小であるために塗布媒体である針上で微量のインキが外気に曝されることとなり、フィルタセグメント形成用のインキでは乾燥しやすく修正が困難になる。また、乾燥性の低い溶剤を添加しただけでは、インキ塗布量をコントロールしにくく、さらに修正後に残留溶剤がしみ出すなどの悪影響を及ぼすことがある。さらに、フィルタセグメント部分と修正部分やその重なり部分での膜厚段差なく塗布することを目的として、着色剤と樹脂を含有し、固形分中の着色剤濃度が３０〜８０ｗｔ％、かつ粘度が５０〜７００ｃＰの範囲であるペーストなどが開発されてきたが、針上で乾燥しやすい欠点があった。
【先行技術文献】
【特許文献】
【０００４】
【特許文献１】特開２００１−１６６１２９号公報
【特許文献２】特開平１１−１４２６３５号公報
【発明の概要】
【発明が解決しようとする課題】
【０００５】
解決しようとする課題は、従来のフィルタセグメント形成用着色組成物をカラーフィルタの欠陥修正に用いると、塗布媒体上で乾燥したり、塗布後にカラーフィルタのフィルタセグメントやブラックマトリックスへ残留溶剤がしみ出すなどの悪影響を及ぼし、微小塗布装置によりカラーフィルタの欠陥修正ができない点である。
【課題を解決するための手段】
【０００６】
本発明の着色組成物は、透明樹脂、その前駆体またはそれらの混合物からなる色素担体（ただし透明樹脂の前駆体の含有量が透明樹脂１００重量部に対して３５０〜１，０００重量部である場合を除く）と、色素と、下記一般式（１）で表される溶剤とを含有する組成物であって、前記溶剤を、着色組成物の全量を基準として１０〜５０重量％含有することを最も主要な特徴とする。
一般式（１）
【化１】
2010160488.tif 000002
〔式中、ｎは２または３、Ｒ1およびＲ2は、それぞれ独立に、Ｈ、ＣＨ3、Ｃ2Ｈ5またはＣ4Ｈ8を示す。〕
また、本発明のカラーフィルタの欠陥修正方法は、上記着色組成物を針の先端部に付着させ、カラーフィルタの着色パターンの欠陥部に接触させて欠陥部を被覆することを最も主要な特徴とする。
【発明の効果】
【０００７】
本発明の着色組成物を用いると、微小部分に適当な濃度で塗布することができ、着色パターンへの塗布跡の浸みだしなども見られない。従って、本発明の着色組成物を用いることによりカラーフィルタを不具合なく修正することが可能となる。
【発明を実施するための形態】
【０００８】
まず、本発明における着色組成物について具体的に説明する。
本発明の着色組成物は、透明樹脂、その前駆体またはそれらの混合物からなる色素担体（ただし透明樹脂の前駆体の含有量が透明樹脂１００重量部に対して３５０〜１，０００重量部である場合を除く）と、色素と、上記一般式（１）で表される溶剤とを含有する組成物であって、前記溶剤を、着色組成物の全量を基準として１０〜５０重量％含有する。
【０００９】
上記一般式（１）で表される溶剤は、塗布後にフィルタセグメントやブラックマトリックスへしみ出すことが少なく、着色組成物の乾燥性と遅らせる働きをするものである。これらのうちでも、Ｒ1およびＲ2が、ＨとＣＨ3の組合せ、またはＨとＣ4Ｈ8の組合せであるもの、具体的にはジプロピレングリコールモノメチルエーテル、ジプロピレングリコールモノｎブチルエーテル、トリプロピレングリコールモノメチルエーテル、トリプロピレングリコールモノｎブチルエーテルが好ましく、特に、塗布媒体での乾燥が早すぎず塗布後のフィルタセグメントやブラックマトリックスへのしみ出しが少ないトリプロピレングリコールモノメチルエーテルが好ましい。
【００１０】
また、上記一般式（１）で表される溶剤の含有量は、着色組成物の全量を基準として１０〜５０重量％であるが、より好ましくは２０〜４０重量％である。有機溶剤の含有量が１０重量％未満の場合は、着色組成物を塗布した際の乾燥が早すぎて塗布不良となりやすい。また、有機溶剤の含有量が５０重量％を超える場合は、塗布された塗膜から有機溶剤が充分に蒸発せずに乾燥塗膜内に残存しやすくなる。その結果、塗布した塗膜からフィルタセグメントやブラックマトリックスへ残留溶剤がしみ出し、カラーフィルタに悪影響を及ぼすことがある。これらの溶剤は、単独でまたは２種以上混合して用いられる。
【００１１】
本発明の着色組成物には、上記一般式（１）で表される溶剤以外の溶剤を含有させることができる。このような溶剤としては、例えばシクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテル、トルエン、メチルエチルケトン、酢酸エチル、メタノール、エタノール、イソプロピルアルコール、ブタノール、イソブチルケトン、石油系溶剤等が挙げられ、これらの溶剤を混合して用いてもよい。塗布時の乾燥性が早すぎず、かつ塗布後の溶剤残留によるしみ出しがおこらないよう、溶剤中の上記一般式（１）で表される溶剤の含有量は、溶剤の全量を基準として２０〜５０重量％であることが好ましい。
【００１２】
また、本発明の着色組成物は、微小塗布装置で均一な塗膜を得るために、２５℃におけるＥ型粘度計を用いて測定した粘度が３０ｍＰａ・ｓ以上８０ｍＰａ・ｓ以下になるように調整することが好ましい。このためには、着色組成物中の固形分の量を２０〜４０重量％にすると良い。
【００１３】
色素担体は、上述したように、透明樹脂、その前駆体またはそれらの混合物から構成される。透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれ、その前駆体には、加熱などにより硬化して透明樹脂を生成するモノマーもしくはオリゴマーが含まれ、これらを単独で、または２種以上混合して用いることができる。
【００１４】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン樹脂、ポリエステル樹脂、アクリル樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ロジン変性マレイン酸樹脂、ロジン変性フマル酸樹脂、メラミン樹脂、尿素樹脂、ベンゾグアナミン樹脂、フェノール樹脂等が挙げられる。
色素担体が、透明樹脂であるアクリル樹脂およびメラミン樹脂を含む場合には、乾燥温度が低くても充分な溶剤耐性を有する塗膜が得られるようになるため好ましい。また、アクリル樹脂とメラミン樹脂は、１：２から９：１の重量比で用いることが好ましい。
【００１５】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００１６】
モノマーおよびオリゴマーとしては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１, ６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられる。これらは、単独でまたは２種類以上混合して用いることができる。
【００１７】
本発明の着色組成物に含まれる色素としては、有機または無機の顔料を、単独でまたは２種類以上混合して用いることができる。顔料のなかでは、発色性が高く、かつ耐熱性の高い顔料、特に耐熱分解性の高い顔料が好ましく、通常は有機顔料が用いられる。
以下に、本発明の着色組成物に使用可能な有機顔料の具体例を、カラーインデックス番号で示す。
【００１８】
赤色フィルタセグメントを修正するための赤色着色組成物には、例えばC.I. Pigment Red ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９等の赤色顔料を用いることができる。赤色着色組成物には、黄色顔料、オレンジ顔料を併用することができる。
【００１９】
イエロー色フィルタセグメントを修正するためのイエロー色着色組成物には、例えばC.I. Pigment Yellow １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等の黄色顔料を用いることができる。
【００２０】
オレンジ色フィルタセグメントを修正するためのオレンジ色着色組成物には、例えばC.I. Pigment orange ３６、４３、５１、５５、５９、６１、７１、７３等のオレンジ色顔料を用いることができる。
緑色フィルタセグメントを修正するための緑色着色組成物には、例えばC.I. Pigment Green ７、１０、３６、３７等の緑色顔料を用いることができる。緑色着色組成物には黄色顔料を併用することができる。
【００２１】
青色フィルタセグメントを修正するための青色着色組成物には、例えばC.I. Pigment Blue １５、１５：１、１５：２、１５：３、１５：４、１５：６、１６、２２、６０、６４、８０等の青色顔料を用いることができる。青色着色組成物には、C.I. Pigment Violet １、１９、２３、２７、２９、３０、３２、３７、４０、４２、５０等の紫色顔料を併用することができる。
【００２２】
シアン色フィルタセグメントを修正するためのシアン色着色組成物には、例えばC.I. Pigment Blue１５：１、１５：２、１５：４、１５：３、１５：６、１６、８１等の青色顔料を用いることができる。
マゼンタ色フィルタセグメントを修正するためのマゼンタ色着色組成物には、例えばC.I. Pigment Violet １、１９、C.I. Pigment Red１４４、１４６、１７７、１６９、８１等の紫色顔料および赤色顔料を用いることができる。マゼンタ色着色組成物には、黄色顔料を併用することができる。
【００２３】
ブラックマトリックスを修正するための黒色着色組成物には、例えばカーボンブラック、アニリンブラック、アントラキノン系黒色顔料、ペリレン系黒色顔料、具体的には C.I. ピグメントブラック１、６、７、１２、２０、３１等を用いることができる。黒色着色組成物には、赤色顔料、青色顔料、緑色顔料の混合物を用いることもできる。黒色顔料としては、価格、遮光性の大きさからカーボンブラックが好ましく、カーボンブラックは、樹脂などで表面処理されていてもよい。また、色調を調整するため、黒色着色組成物には、青色顔料や紫色顔料を併用することができる。
【００２４】
また、無機顔料としては、硫酸バリウム、亜鉛華、硫酸鉛、黄色鉛、亜鉛黄、べんがら（赤色酸化鉄(III)）、カドミウム赤、群青、紺青、酸化クロム緑、コバルト緑、アンバー、チタンブラック、合成鉄黒、酸化チタン、四酸化鉄などの金属酸化物粉、金属硫化物粉、金属粉等が挙げられる。無機顔料は、彩度と明度のバランスを取りつつ良好な塗布性、感度、現像性等を確保するために、有機顔料と組み合わせて用いられる。
本発明の着色組成物には、調色のため、耐熱性を低下させない範囲内で染料を含有させることができる。
【００２５】
本発明の着色組成物には、塗膜を紫外線により硬化させる場合、光重合開始剤を添加してもよい。光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４'−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４'−メトキシスチリル）−６−トリアジン等のトリアジン系光重合開始剤、ボレート系光重合開始剤、カルバゾール系光重合開始剤、イミダゾール系光重合開始剤等が挙げられる。
【００２６】
上記光重合開始剤は、単独でまたは２種以上混合して用いることもできるが、増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４'−ジエチルイソフタロフェノン、３，３'，４，４'−テトラ（ｔ−ブチルパーオキシカルボニル）ベンゾフェノン、４，４'−ジエチルアミノベンゾフェノン等の化合物を併用することもできる。
【００２７】
本発明の着色組成物は、色素または２種以上の色素からなる色素組成物を、必要に応じて上記光重合開始剤と共に、色素担体および溶剤中に三本ロールミル、二本ロールミル、サンドミル、ニーダー、アトライター等の各種分散手段を用いて微細に分散して製造することができる。また、２種以上の色素を含む着色組成物は、各色素を別々に色素担体および溶剤中に微細に分散したものを混合して製造することもできる。色素を色素担体および溶剤中に分散する際には、適宜、樹脂型顔料分散剤、界面活性剤、色素誘導体等の分散助剤を含有させることができる。分散助剤は、顔料の分散に優れ、分散後の顔料の再凝集を防止する効果が大きいので、分散助剤を用いて顔料を色素担体および溶剤中に分散してなる着色組成物を用いると、より透明性に優れた塗膜が得られる。
【００２８】
樹脂型顔料分散剤としては、顔料に吸着する性質を有する顔料親和性部位と、色素担体と相溶性のある部位とを有し、顔料に吸着して顔料の色素担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００２９】
界面活性剤としては、ラウリル硫酸ソーダ、ポリオキシエチレンアルキルエーテル硫酸塩、ドデシルベンゼンスルホン酸ソーダ、スチレン−アクリル酸共重合体のアルカリ塩、ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【００３０】
色素誘導体としては、有機色素に置換基を導入した化合物であり、有機色素には、一般に色素とは呼ばれていないナフタレン系、アントラキノン系等の淡黄色の芳香族多環化合物も含まれる。色素誘導体としては、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独でまたは２種類以上を混合して用いることができる。
【００３１】
本発明の着色組成物には組成物の経時粘度を安定化させるために貯蔵安定剤を含有させることができ、また、基板との密着性を高めるためにシランカップリング剤等の密着向上剤を含有させることもできる。貯蔵安定剤としては、例えばベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。
【００３２】
シランカップリング剤としては、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等が挙げられる。
【００３３】
着色組成物は、グラビアオフセット用印刷インキ、水無しオフセット印刷インキ、シルクスクリーン印刷用インキ、着色レジスト材の形態で調製することができる。
色素は、着色組成物の全固形分量を基準として１０〜７０重量％の割合で含有されることが好ましい。より好ましくは、２０〜６０重量％の割合で含有され、その残部は、色素担体により提供される樹脂質バインダーから実質的になる。
着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい
【００３４】
つぎに、本発明の着色組成物を用いたカラーフィルタの欠陥修正方法について説明する。カラーフィルタの欠陥修正は、本発明の着色組成物を針の先端部に付着させ、カラーフィルタの着色パターン（フィルタセグメントまたはブラックマトリックス）の欠陥部に接触させて欠陥部を被覆することにより行われる。カラーフィルタの欠陥修正は、欠陥部分を含む塗膜を取り除いた上で、着色組成物を塗工することにより行うこともできる。塗膜を乾燥させる際には、コンベクションオーブン、ＩＲランプ、ハロゲンランプ、ホットプレート等を使用してもよい。
【実施例１】
【００３５】
以下に、実施例により本発明をより具体的に説明するが、本発明はその要旨を超えない限り以下の実施例に限定されるものではない。
なお、実施例および比較例中、「部」とは「重量部」を意味する。
まず、実施例および比較例で用いたアクリル樹脂溶液の調製について説明する。樹脂の分子量は、GPC（ゲルパーミエーションクロマトグラフィ）により測定したポリスチレン換算の重量平均分子量である。
【００３６】
（アクリル樹脂溶液の調製）
反応容器にシクロヘキサノン８００部を入れ、容器に窒素ガスを注入しながら１００℃に加熱して、同温度で下記モノマーおよび熱重合開始剤の混合物を１時間かけて滴下して重合反応を行った。
スチレン ６０．０部
メタクリル酸 ６０．０部
メチルメタクリレート ６５．０部
ブチルメタクリレート ６５．０部
アゾビスイソブチロニトリル １０．０部
滴下後さらに１００℃で３時間反応させた後、アゾビスイソブチロニトリル２．０部をシクロヘキサノン５０部で溶解させたものを添加し、さらに１００℃で１時間反応を続けてアクリル樹脂の溶液を得た。アクリル樹脂の重量平均分子量は、約４００００であった。
室温まで冷却した後、樹脂溶液約２ｇをサンプリングして１８０℃、２０分加熱乾燥して不揮発分を測定し、先に合成した樹脂溶液に不揮発分が２０重量％になるようにシクロヘキサノンを添加してアクリル樹脂溶液を調製した。
【００３７】
［実施例１］
下記の組成の混合物を均一に撹拌混合した後、直径１ｍｍのジルコニアビーズを用いてアイガーミル（アイガージャパン社製「ミニモデルＭ−２５０ ＭＫII」）で３時間分散し、５μｍのフィルタで濾過して顔料分散体を作製した。
ε型銅フタロシアニン顔料（C.I. Pigment Blue 15:6） １３．２部
（ＢＡＳＦ製「ヘリオゲンブルーＬ−６７００Ｆ」）
分散剤（ゼネカ社製「ソルスパース２００００」） ２．６部
アクリル樹脂溶液 ４１．０部
シクロヘキサノン ４３．２部
ついで、下記組成の混合物を均一になるように攪拌混合した後、１μｍのフィルタで濾過して、青色着色組成物を得た。
顔料分散体 ７０．０部
ジペンタエリスリトールヘキサアクリレート ８．０部
（日本触媒社製「ＤＰＨＡ」）
ジプロピレングリコールモノブチルエーテル ２２．０部
【００３８】
［実施例２〜９および比較例１〜４］
顔料、分散剤、樹脂、モノマー、溶剤の組成を表１に示す割合（着色組成物全量を１００とした重量比）に変更した以外は、実施例1と同様にして各色の着色組成物を得た。
【表１】
2010160488.tif 000003
【００３９】
メラミン樹脂：三井サイアナミド社製「サイメル３７０」
青用顔料：ε型銅フタロシアニン顔料(C.I. Pigment Blue 15:6)
（ＢＡＳＦ製「ヘリオゲンブルーＬ−６７００Ｆ」）
赤用顔料：ジケトピロロピロール系顔料(C.I. Pigment Red 254) ８．３８部
（チバガイギー社製「イルガフォーレッドＢ−ＣＦ」）
アントラキノン系顔料(C.I. Pigment Red 177) １．３５部
（チバガイギー社製「クロモフタールレッドＡ２Ｂ」）
アントラキノン系顔料(C.I. Pigment Yellow 199) ０．３３部
（チバガイギー社製「クロモフタールエローＧＴ-ＡＤ」）
緑用顔料：ハロゲン化銅フタロシアニン系顔料(C.I. Pigment Green 36)６．５８部
（東洋インキ製造社製「リオノールグリーン６ＹＫ」）
モノアゾ系顔料(C.I. Pigment Yellow 150) ４．７５部
（バイエル社製「ファンチョンファーストエローＹ−５６８８」）
黒用顔料：カーボンブラック（デグサ社製「Ｐｒｉｎｔｅｘ７５」）
【００４０】
溶剤A：ジプロピレングリコールモノメチルエーテル
溶剤B：ジプロピレングリコールモノｎブチルエーテル
溶剤C：トリプロピレングリコールモノメチルエーテル
溶剤D：トリプロピレングリコールモノｎブチルエーテル
溶剤E：シクロヘキサノン
【００４１】
実施例１〜９および比較例１〜４で得られた着色組成物の２５℃における粘度をＥ型粘度計（トキメック社製）を用いて測定した。また、得られた着色組成物を針の先端に付着させてガラス基板上に接触させ、得られた塗工基板を２３０℃で３分乾燥して塗膜を得た。得られた乾燥塗膜の塗工状態および塗膜耐性を目視観察により評価した。結果を表２に示す。評価のランクは次の通りである。
【００４２】
［塗工状態評価］
○：塗工良好。
×１：針上で乾燥し塗布困難。
×２：塗膜が広がり修正不十分。
［塗膜耐性評価］
乾燥塗膜をＮ−メチルピロリドンに３０分浸漬後の塗膜の変化を観察。
○：不溶。
−：塗膜形成できないため未評価。
【００４３】
【表２】
2010160488.tif 000004
【００４４】
表２に示すように、実施例１〜７で得られた塗膜は塗布性および耐性が良好であり、また塗膜からの浸みだしも認められなかった。